(57)【要約】  光沢度とヘイズの両方を小さくしたポリエステルフイルムが得られる。そのフイルムは、少なくとも一つのタルク含有のサブ層と少なくとも一つのコア層を含む。サブ層はコア層よりも低い融点温度を有する。
2010509103.tif 000002
【特許請求の範囲】
【請求項１】
０．１から２０質量％のタルクを含有する少なくとも一つのサブ層及び、
少なくとも一つのコア層を含み、表面層が該コア層よりも低い融点温度を有する、ポリエステルフイルム。
【請求項２】
前記フイルムが６０°において１０から９０の光沢度を有する、請求項１に記載のポリエステルフイルム。
【請求項３】
前記フイルムが１％から４０％のヘイズを有する、請求項１に記載のポリエステルフイルム。
【請求項４】
前記サブ層がポリエチレンイソフタレートを含む、請求項１に記載のポリエステルフイルム。
【請求項５】
前記サブ層が少なくとも２０質量％のポリエチレンイソフタレートを含む、請求項１に記載のポリエステルフイルム。
【請求項６】
前記コア層がポリエチレンテレフタレートを含む、請求項１に記載のポリエステルフイルム。
【請求項７】
前記フイルムが少なくとも８５％の全光線透過率を有する、請求項１に記載のポリエステルフイルム。
【請求項８】
前記フイルムがＳＲａで１５０ｎｍ以下の表面粗さを有する、請求項１に記載のポリエステルフイルム。
【請求項９】
前記コア層がタルクを含む、請求項１に記載のポリエステルフイルム。
【請求項１０】
前記サブ層が含むタルクの割合が前記コア層のタルクの割合に対して大きくなる、請求項１に記載のポリエステルフイルム。
【請求項１１】
前記サブ層に堆積した金属層をさらに含む、請求項１に記載のポリエステルフイルム。
【請求項１２】
前記サブ層に堆積したインク層をさらに含む、請求項１に記載のポリエステルフイルム。
【請求項１３】
前記フイルムが二軸配向する、請求項１に記載のポリエステルフイルム。
【請求項１４】
０．１から２０質量％のタルクを含む少なくとも一つのサブ層と少なくとも一つのコア層とを共押出しする工程であって、ポリエステルフイルムを生産するために、表面層が該コア層よりも低い融点温度を有する、工程、
を含む、該ポリエステルフイルムを生産する方法。
【請求項１５】
前記ポリエステルフイルムを二軸延伸する工程をさらに含む、請求項１４に記載の方法。
【請求項１６】
延伸フイルムを熱セットする工程であって、該熱セット温度が、前記サブ層の融点温度と前記コア層の融点温度間の値である、工程、をさらに含む、請求項１４に記載の方法。
【請求項１７】
前記熱セット温度が２１０℃（４１０°Ｆ）から２４３℃（４７０°Ｆ）の間の値である、請求項１６に記載の方法。
【請求項１８】
前記フイルムが６０°において１０から９０の光沢度を有する、請求項１４に記載の方法。
【請求項１９】
前記フイルムが１％から４０％のヘイズを有する、請求項１４に記載の方法。
【請求項２０】
前記サブ層がポリエチレンイソフタレートを含む、請求項１４に記載の方法。
【請求項２１】
前記サブ層が少なくとも２０質量％のポリエチレンイソフタレートを含む、請求項１４に記載の方法。
【請求項２２】
前記コア層がポリエチレンテレフタレートを含む、請求項１４に記載の方法。
【請求項２３】
前記フイルムが少なくとも８５％の全光線透過率を有する、請求項１４に記載の方法。
【請求項２４】
前記フイルムがＳＲａで１５０ｎｍ以下の表面粗さを有する、請求項１４に記載の方法。
【請求項２５】
前記コア層がタルクを含む、請求項１４に記載の方法。
【請求項２６】
前記サブ層が含むタルクの割合が前記コア層のタルクの割合に対して大きくなる、請求項１４に記載の方法。
【請求項２７】
前記サブ層に金属層を堆積する工程をさらに含む、請求項１４に記載の方法。
【請求項２８】
前記サブ層にインク層を堆積する工程をさらに含む、請求項１４に記載の方法。
【発明の詳細な説明】
【技術分野】
【０００１】
本発明は、ポリエステルフイルムに関し、更に特には、タルク含有低光沢及び低ヘイズの積層ポリエステルフイルム並びにその生産方法に関する。
【背景技術】
【０００２】
半透明及び半光沢なフイルムは、産業上広く利用されている。そのようなフイルムにおいて、好ましい特性を得るための様々な方法がある。例えば、マット表面にフイルムを導入することによって、フイルムを半光沢にすることが可能である。異なる屈折率を有する様々な添加剤は、透明度が小さいフイルムを生産することや半透明な外観を有するフイルムを生産する目的で添加することが可能である。押出しポリエステルフイルムに関して、酸化ケイ素と酸化チタンのような添加剤は、半透明又はホワイトフイルムを得るために押出し工程において広く利用されている。薄層をコーティング又は共押出しすることは、半透明性のフイルムに半光沢特性を増大するために知られた技術である。さらに、ホワイトフイルムを生産する目的で空隙を作り出すために、添加剤とポリエチレンテレフタレート（ＰＥＴ）の非相溶性を利用することは公知の技術である。多くの場合において、ポリメチルペンタンのような高い非相溶性の有機ポリマー粒子は、透光性のフイルムを作り出すために添加される。
【０００３】
タルクと他の層状無機材料は寸法安定性及び曲げ弾性率を強化して熱変形温度を改良する能力を有するため、これらはプラスチック産業で利用される。ポリプロピレンフイルムに対して、これらの材料は、抗ブロッキング剤及び／又は核生成剤として利用される。タルクは、また、ポリウレタン組成物、特にポリエステル基本構造のポリウレタン組成物の結晶化を促進するために、ポリウレタンと組み合わされる。例えば、ＵＳ特許６，４５８，８８０号は、ポリウレタン（例えば、ポリエステル基本構造のポリウレタン)、及びタルクを有さないポリウレタン組成物の結晶化温度に対して１０℃超高温である結晶化温度を提供するための充分な量のタルクを含有するポリウレタン組成物について開示する。タルクを添加することは、例えば、射出成形、圧縮成形、押出し及びフイルム形成技術によって、生成物の迅速な形成を可能とする。タルクは、また、米国特許６，１７４，９４３号で述べられているように、液だれを防止するための効果的な材料として難燃性フイルムに利用される。前述の特許の開示内容は、引用することによって本願において完全に援用される。
【０００４】
一般的に、タルクは、ポリエステルに対して適度な接着性を有することが知られている。さらに、タルク粒子を含む、二軸配向したポリエステルフイルムは、典型的には不透明体である。なぜならば、タルク粒子とポリエステル間の非相溶性が、配向後、粒子の周辺に微小孔を作り出す。したがって、そのようなマットフイルムは、典型的には、比較的高いヘイズ数を有する。フイルム中のタルク量を減らすことは、ヘイズの度合いを減らすことが可能であるが、さらにマット像による光沢度を増加させることになる。
【発明の概要】
【課題を解決するための手段】
【０００５】
光沢度とヘイズを同時に小さくしたポリエステルフイルムを得るために、添加物としてタルクを用いたフイルムとその生産方法が述べられる。
【０００６】
本発明についてのこれらの内容と他の特徴、さらには有利な効果は、次に述べられる本発明のある特別な実施態様から更に充分に理解することができる。
【０００７】
一つの実施形態は、０．１から２０質量％のタルクを含有する少なくとも一つのサブ層及び少なくとも一つのコア層を含み、表面層がコア層よりも低い融点温度を有する、ポリエステルフイルムである。そのフイルムが、６０°において１０から９０の光沢度を有することが好ましい。そのフイルムが、１％から４０％のヘイズを有することが好ましい。
【０００８】
そのサブ層が少なくとも２０質量％のポリエチレンイソフタレートを含むことが好ましい。そのコア層がポリエチレンテレフタレートを含むことが好ましい。そのフイルムが少なくとも８５％の全光線透過率を有することが好ましい。フイルムがＳＲａで１５０ｎｍ以下の表面粗さを有することが好ましい。そのコア層がタルクを含むことが好ましい。サブ層のタルクの割合がそのコア層のタルクの割合に対して大きいことが好ましい。
【０００９】
金属層がそのサブ層に堆積することが好ましい。インク層がそのサブ層に堆積することが好ましい。そのフイルムが二軸配向されていることが好ましい。
【００１０】
別の実施態様は、ポリエステルフイルムの生産方法である。その方法は、０．１〜２０質量％のタルクを含む少なくとも一つのサブ層と少なくとも一つのコア層とを共押出しする工程を含み、ポリエステルフイルムを生産するために、そのサブ層の融点温度が該コア層の融点温度よりも低い、工程を含む。
【００１１】
その方法が、そのポリエステルフイルムを二軸延伸する工程をさらに含むことが好ましい。その方法が、延伸フイルムを熱セットする工程であって、その熱セット温度が、前記サブ層の融点温度と前記コア層の融点温度間の値である、工程もまた含むことが好ましい。その熱セット温度が２１０℃（４１０°Ｆ）〜２４３℃（４７０°Ｆ）の間の値であることが好ましい。
【図面の簡単な説明】
【００１２】
【図１】図１は、温度対フイルムのヘイズと光沢度の変化を示す。
【図２】図２は、質量％がそれぞれ異なるＰＥＴ／Ｉ（低い融点温度を有するポリエステル）を含むフイルムに関する、温度対ｌｏｇ（ヘイズ／％）の変化を示す。
【発明を実施するための形態】
【００１３】
本発明の一つの態様にしたがうと、タルクを含むポリエステル樹脂は、低ヘイズと低光沢の積層されたポリエステルフイルム及びその生産方法を提供する。そのフイルムは、少なくとも二つの層、すなわち表面のサブ層とコア層を含む。少なくとも一つの表面のサブ層はタルクを含み、そのポリマーは、コア層のポリマーの融点よりも低い融点を有する。積層された構造は、ＡＢ、ＡＢＡ及びＡＢＣ構造を含むが、それらの構造に限定されることはない。
【００１４】
一般的に、タルクはポリエステルに対して適度な接着性を有することが知られている。ポリエステルフイルムが延伸するとき、タルク粒子を囲む空洞であって、フイルムを半透明な状態にする微小孔が作り出される。フイルムの表面と内部におけるランダムな反射によって, 光沢度の減少が同時に起こる。共押出し技術を含むこの方法により、フイルムの光沢性の制御と、透明性又はヘイズの制御が可能となる。そのフイルムは、二層又は多層フイルムであって、少なくとも一つの層はタルクを含み、そしてそのフイルムは、ＡＢＡ、ＡＢ及びＡＢＣ共押出し、ＵＶ安定フイルム、含金属フイルム並びにリバースプリンティング適用を含むフイルムを含むが、これらには限定されない。
【００１５】
ポリエステルフイルムの低光沢と低ヘイズ制御は、サブ層の微小孔を制御することによって得ることが可能となる。これは、コア層のポリエステルと比較して、サブ層の比較的低い融点を有するポリエステルを利用することによって成就することができる。サブ層の低融点ポリエステルを使うことによって、そのサブ層のみが、フイルム配向に続く熱処理中に部分的に融解することが可能となり、そのことは微小孔を減少させる。
【００１６】
熱処理が、タルク粒子を囲む微小孔を融解するためには充分でない場合に、フイルムヘイズは高い状態のままである。一方、熱処理が充分すぎると、フイルムはたいへんクリアな光沢度を有する。図１に示されるように、サブ層が完全に融解する地点より低い範囲のフイルム温度を維持することは、低光沢であって低ヘイズのポリエステルフイルムを選択的に及び意図的に得ることができる。図１を参照すると、意図的に不充分な熱処理を適用して、タルクを有するポリエステルフイルムが、ヘイズ状態のフイルムとしてまず生産される。その後、そのフイルムは、幾つかの異なる温度で２分間、従来型オーブンに配置された。その後、ヘイズと光沢度は、各々の温度に対してプロットされた。図１を参照すると、サブ層が完全に融解する地点は、およそ２３２℃（４５０°Ｆ）である。この転移温度より高温でフイルムを熱処理することは、顕著に増加した光沢性を有するフイルムが生産される結果となす。ところが、転移温度より低い温度で、光沢性とヘイズの様々な範囲を有する幾つかのグレードのフイルムが、フイルム生産方法の熱処理温度を変更するだけで得ることができる。
【００１７】
比較的低い融点を有するポリマーを多量にサブ層に添加することは、サブ層の全ポリマーの融点を制御するために利用することができる。したがって、この低い融点を有するポリマーを多量にサブ層に添加することは、転移のスタート温度を制御するために利用することができる。そして、そのスタート温度とは、そのフイルムが低光沢度であって低ヘイズの相から高光沢度の相まで転移を開始する地点である。
【００１８】
図２は、低融点のポリエステルフイルムであって、質量％換算で異なった割合のＰＥＴ／Ｉ(ポリエチレン  イソフタレート)を含んで、タルクを有するフイルムに関しての、ｌｏｇ（ヘイズ／％）対温度における変化を示す。図２において、ＰＥＴ／Ｉの異なる割合を有する様々なフイルムは、意図的に不充分な熱処理を適用することによって、ヘイズ状態のフイルムとして生産される。図２が示すように、ＰＥＴ／Ｉの割合が高ければ高いほど、転移開始温度が低い側にシフトする。図１を示しながら前述したように、転移温度より丁度低い温度で、「スウィートスポット」が存在し、そのスウィートスポットは光沢性とヘイズを容易に制御するために利用され得る。ＰＥＴ／Ｉの割合は、好ましい範囲である２１０℃（４１０°Ｆ）〜２４３℃（４７０°Ｆ）の範囲に「スウィート」転移地点（熱処理温度）をシフトさせるために利用され得る。熱処理温度が２４３℃（４７０°Ｆ）よりずっと高いならば、そのフイルムを生産するには結晶化が進行し過ぎる。熱処理温度が、２１０℃（４１０°Ｆ）よりずっと低いならば、そのフイルムは熱安定性が低下する。この層の表面粗さは同一の方法によって制御され得る。なぜならば、微小孔の大きさが表面突起の要因になるからである。
【００１９】
ＡＳＴＭ  Ｄ５２３によって測定して、フイルムが６０°で１０〜９０の光沢度を有することが好ましい。そして、フイルムが６０°で１０〜７０の光沢度を有することがより好ましく、１０〜６０の光沢度を有することが最も好ましい。
【００２０】
ＡＳＴＭ  Ｄ１００３によって測定して、フイルムが１％〜４０％のヘイズを有することが好ましい。そして、フイルムが１％〜３５％のヘイズを有することがより好ましく、１％〜３０％のヘイズを有することが最も好ましい。
【００２１】
ここにおいて述べられる触針方法で測定して、フイルムが、ＳＲａで１５０ｎｍ以下の表面粗さを有することが好ましい。
【００２２】
さらに、ポリエステルフイルムのサブ層の融点が低ければ低いほど、より高いＴＬＴ（全光線透過度）が提供される。このことは、レギュラーの配向ＰＥＴと比較した場合に、サブ層が低結晶性であって低屈折率性を有するので、そのことによって、表面の反射がより低くなるからである。ポリエステルフイルムは少なくとも約８５％のＴＬＴを有することが好ましい。
【００２３】
さらに、低結晶性であればあるほど、サブ層を作り出すことが可能であり、そのサブ層が、多種のインクの表面接着性を促進する。
【００２４】
タルク粒子の量とサブ層の厚みは光学的な特性の要因となる。しかし、熱処理が主な要因となる。タルクを余りにも多量に使用すると、結晶化度が高いフイルムを作り出し、フイルム生産過程が不安定となる。
【００２５】
積層された構造にすることによって、制御されて一部分非晶性なサブ層が、結晶化して熱的に及び機械的に安定なコア層によって支持されることが可能となる。フイルムのヘイズ度は、コア支持層の粒子の含有量を変化させることによって、さらに、減少させたり増加させたりすることができる。
【００２６】
積層されたポリエステルフイルムは、当該技術分野で知られている従来の共押出し方法によって生産される。その後、共押出しタルク含有ポリエステルフイルムは、例えば延伸することによって一軸に配向するか、又は二軸配向することが好ましく、その後、低光沢度であって低ヘイズであるポリエステルフイルムを形成するために熱処理をする。平板であってプレート様のタルクはフイルムの表面に並び、配向直後に、フイルムの微小孔に充填すると考えられる。配向の連続的な過程である熱処理過程中に、タルク粒子を囲む微小孔を充分に溶融するために、熱処理が充分でない場合に、フイルムヘイズは高い状態のままである。一方、熱処理が充分であるとき、フイルムはたいへんクリアであって光沢性がある。サブ層が完全に融解する地点より低い範囲のフイルム温度を維持することによって、選択的、かつ、意図的に低光沢度であって、低ヘイズ度であって、及び滑り性のあるポリエステルフイルムを得ることが可能となる。また、この方法は、フイルム生産方法において熱処理温度を変更することによって、好ましく、かつ、選択的な外観を有する様々なタイプのマットフイルムを提供することが可能であることを見出した。
【００２７】
タルクは、化学的な一般式３ＭｇＯ・４ＳｉＯ２・Ｈ２Ｏを有する層状又はプレート様（板状）のマグネシウムケイ酸塩である。ＳｉＯ2層の間に挟まれたＭｇＯを含む層を交互に取り入れて構成される。結晶性の三重シートユニットの積層は、ファン・デル・ワールス力によって一緒に固定される。それらは化学的に不活性であって板状構造部に詰めこめられ得る。アスペクト比(粒子長を厚みで割った値として定義される)は板状構造部の方向性を決める。タルクはメジアン径と最大径で特徴付けられてよく、その最大径は、通常、Ｈｅｇｍａｎタイプゲージを利用して決定される。例えば、Ｈｅｇｍａｎ６は、２６ミクロンの最大径であり、Ｈｅｇｍａｎ４は５０ミクロンの最大径である。タルクは、少なくとも４であって、約５０までの平均アスペクト比を有することが好ましい。
【００２８】
フィラー様の板状物の光沢の減少は、シリカ様の球状粒子の減少とは異なる。シリカを使うと、粒子のサイズと量は一般的に大きくなる。表面効果であることが主な理由である。これは、シリカ充填のマットフイルムのさらに大きくなった表面粗さから確認することができる。タルク充填フイルムの光沢の減少は、おそらくフイルムのタルクプレートのランダムな反射によるものである。その事実にしたがうと、微小孔のある程度の存在によって、光沢が減少することを確認できる。表面粗さによる寄与度は、球状粒子ほどは重要ではない。
【００２９】
タルクの粒子サイズが増大するとき、フイルムはヘイズを増加させる。タルクの粒子サイズが減少するとき、フイルムの透明度は増加する。この本発明において、タルクは、約０．１マイクロメーター〜約２０マイクロメーターのメジアン粒子サイズ（例えば、直径）を有するが、約０．５マイクロメーター〜約１０マイクロメーターのメジアン粒子サイズが好ましく、約 ０．８マイクロメーター〜約５マイクロメーターのメジアン粒子サイズがより好ましく、０．８〜４ミクロンが最も好ましい。
【００３０】
タルクプレートの表面は、ポリマーとタルク間の接着を改良するために変性してもよく、例えば、シラン、カチオン性ポリマー、ステアリン酸塩及び同類のもので処理することによって変性してもよい。タルクによるポリマーの分解を防止するために、抗酸化剤のような任意の添加剤種を利用してもよい。
【００３１】
全質量のサブ層組成物に基づいて、サブ層中のタルクの好ましい濃度は約０．１％〜約２０％であって、約０．５％〜約１５％の濃度がより好ましく、約１％〜約１０％の濃度が最も好ましい。
【００３２】
コア層はタルクを任意に含んでよい。タルクがコア層に含まれている場合には、サブ層に存在する量よりも少ない量で、タルクがコア層に存在することが好ましい。特には、ＡＢ共押出しは、マット性であるサブ（Ａ）面と光沢性であるコア（Ｂ）面を有するフイルムを提供する。
【００３３】
フイルムは、必要に応じて任意の厚さで生産される。フイルムは、約５〜約５００マイクロメーターの全厚を有することが好ましく、約８〜約２５０マイクロメーターの全厚を有することがより好ましい。
【００３４】
好ましい光沢性とヘイズを有するフイルムを得るために、サブ層の厚みは０．１〜５マイクロメーターであることが好ましく、０．３〜３マイクロメーターであることがより好ましい。
【００３５】
サブ層とコア層は、公知である任意のポリエステル又は公知のポリエステルの組み合わせポリマーを含んでよい。ポリエステルは、ポリエチレンテレフタレート（ＰＥＴ）、ポリエチレンイソフタレート（ＰＥＴ／Ｉ）、ポリテトラメチレンテレフタレート、ポリ−１，４−シクロヘキシレンジメチレンテレフタレート及びポリエチレン−２，６−ナフタレンジカルボキシレート（ＰＥＮ）を含むことが好ましい。サブ層に在るポリマー又はそのポリマーの組み合わせポリマーは、コア層に在るポリマー又はそのポリマーの組み合わせポリマーよりも低い融点を有することが好ましい。「低い」融点は、レオロジーとして定義される低い融点を意味するか、及び／又は低結晶化度、低屈折率及び高非晶性相等として定義される低い融点を意味する。
【００３６】
ＤＳＣ測定によって明確になるように、サブ層はコア層よりも融点が１０℃低いことが好ましい。
【００３７】
ポリマーの組み合わせは、サブ層に対してＰＥＴ／Ｉ又はＰＥＴ／Ｉ＋ＰＥＴを、そしてコア層に対してはＰＥＴを含むことが好ましい。ＰＥＴフイルムにタルクを添加することは、結晶化度を増加することが可能になるが、高い結晶化フイルムが破壊しやすいため、不安定なフイルム生産方法を引き起こすこととなる。非晶性ＰＥＴ／Ｉはフイルムの結晶化度を小さくする。したがって、サブ層はＰＥＴ／Ｉを含むことが好ましい。
【００３８】
ＰＥＴ／Ｉの好ましいもう一方の態様は、ＰＥＴ／Ｉが低屈折率性を有することである。低屈折率は表面上の反射を小さくし、そのことは、フイルムが低光沢性と高い透明性を有するように作り出すことを促進する。さらに、生産された非晶性表面は、好ましい接着と熱封印特性を提供する。サブ層は２０質量％以上のＰＥＴ／Ｉを含むことが好ましい。
【００３９】
このポリマーの組み合わせに対して必要とされる熱処理温度は約２１０℃（約４１０°Ｆ）から２４３℃（４７０°Ｆ）であることが好ましく、その温度範囲において、サブ層中のポリマーのみが、好ましいヘイズと光沢を示すために部分的に融解し、さらに適切な機械的特性と熱安定性を得るために通常のフイルム生産条件に対して優れた適合性を有する。
【００４０】
フイルムは難燃剤を含んでもよい。ポリエステルフイルムを合成する際に従来用いられている他の材料と添加剤を、必要に応じて含んでよい。そのような材料と添加剤は有機と無機の添加剤を含む。その添加剤は、抗酸化剤、蛍光増白剤、染料、顔料、ＵＶ吸収剤及び抗ブロッキング剤を含むが、それらに限定されることはない。これらの添加剤をポリマーに導入する特定の方法に関しても限定する意図はない。その導入は、例えば,  共有結合的にするか導入するか、重合中に導入するか、又はマスターバッチを利用して達成される。
【００４１】
必要に応じて、フイルムは、接着剤、抗スタチック剤、離脱剤及びバリア剤等のような任意種の機能性材料によってコーティングされ得る。コーティング方法は、バーコーター及びグラビアコーター等を利用したインライン方法のように利用可能な任意種の方法によって選択され得る。
【００４２】
本発明の他の態様は、共押出し半透明のタルク含有フイルムから金属化フイルムを生産することを含む。共押出し半透明のタルク含有フイルムは、マット面と反対側にある光沢面を有する。フイルムがマット面で金属化するなら、銀マットの外観がフイルムの両面で得られる。フイルムが光沢面で金属化するなら、光沢のある鏡のような外観が、フイルムの一つの面で得られ、一方銀マットの外観がフイルムの反対側の面で得られる。
【００４３】
本発明のさらなる別の態様において、リバースプリントされたフイルムが提供される。ポリエステルフイルムは、グラフィックアプリケーションのための主な基材としてよく用いられる。透明であって、寸法的に安定であって、プリント又はインク適性があって、そして比較的低コストであることによって、ポリエステルフイルムは、様々なラベル、標識及び他の適用に関して重要な材料である。ポリエステルフイルムのリバースプリンティングは、ポリエステルの保護基材の背後のプリントされたイメージを覆い隠すために利用される通常の技術である。リバースプリンティングでは、イメージは文字通り逆にプリントされ基材を通して観察される。ポリエステルフイルムは透明性を有するため、度々、このアプリケーション関して選択される基材となる。
【００４４】
多くのリバースプリントアプリケーションが存在する。例えば、多くの耐久性のあるラベルアプリケーションが存在し、それによって、イメージがポリエステル基材の背後に覆い隠されて、引っかき傷、擦り傷及び湿気に対してインクイメージの耐久性が増大する。トラクター、はしご及びその他多種のデバイスのように屋外で利用されるデバイスをラベリングするために、そのようなラベル構造物は活用されてよい。様々なタイプのリバースプリント標識メディアが存在し、異なるタイプであるＰＯＴ（購入のポイント）標識、バックライト標識及びその他標識が含まれる。イメージをリバースプリンティングすることは、フイルム表面によるイメージの保護を提供する。度々、イメージは、第二の基材に固定することを促進するためにＰＳＡ(感圧接着剤)でコーティングされる。
【００４５】
共押出し半透明ポリエステルフイルム上にリバースプリンティングすることによって、引っ掻き抵抗性によるイメージの耐久性が増大し、また一方では、太陽放射による紫外光の弊害が原因となる退色からイメージの長期間の安定性を維持する。屋外でのアプリケーションを意図する場合は特に、フイルムが一つ以上のＵＶ吸収剤を含むことが好ましい。
【実施例】
【００４６】
本発明において選択した態様は次の実施例を参照して今これから実証されるであろう。本発明の態様にしたがって生産されるフイルムは、下記の表１に示された量のタルク、通常のＰＥＴ樹脂及び通常のＰＥＴ／Ｉ樹脂を用いて生産された。タルクは、ＰＥＴ樹脂と組み合わさって様々な厚みの成形フイルムに押し出された。二軸配向されたポリエステルフイルムを得るために、成形フイルムは、さらに二軸延伸されてポリエステルフイルムラインにおいて表１で示された温度で熱処理された。その後、表３に示される光沢度、ヘイズ及びその他特性に関して、そのフイルムの試験は実施された。
【００４７】
引っ張り強度及び破断点における伸長を含めた機械的特性は、ＡＳＴＭ  Ｄ−８８２にしたがって引っ張り試験機を利用して測定された。フイルムの厚みはマイクロメーターを利用して測定された。
【００４８】
フイルムのヘイズは、ＡＳＴＭ  Ｄ  １００３にしたがって、Ｂｙｋ  Ｇａｒｄｎｅｒ  ヘイズ  Ｇａｒｄ Ｐｌｕｓ  ヘイズｍｅｔｅｒを利用して測定された。検査サンプルを通過する際に、入射光から平均で２．５度超分外れる透過光のその割合としてヘイズは定義される。透明度は、２．５度未満の範囲の角度で評価される。
【００４９】
フイルムの６０度の光沢性は、ＡＳＴＭ  Ｄ５２３にしたがって、Ｂｙｋ  Ｇａｒｄｎｅｒ  Ｔｒｉ光沢  メーターを用いて測定された。フイルムサンプルホルダーは、測定中フイルムを固定するために用いられた。すべての透過光が吸収されるように、サンプルホルダーを黒色にした。
【００５０】
ヘイズは、広角の散乱、すなわち、光が全方向に等しく拡散されることが原因で起こる。それは、コントラストの損失の原因となり、ヘイズ又は乳状性として通常表わされる。透明度は、狭角散乱が原因で起こる。それは、対象物のたいへん細かい部分が如何に明らかになるかを示す。これはまた、透けて見える性能として知られる。ヘイズが距離に対して独立であるのに対して、透明度は距離に依存する。そのことは、対象物と透明材料間の距離が大きければ大きいほど、透けて見える性能が（接触透明性）徐々に悪くなる。
【００５１】
インク接着性試験に関して、二種の水をベースにしたインク、すなわちＢＡＳＦ ＦＬＸ ５０００  ｂｌｕｅ、 ＢＡＳＦ  ＦＬＸ  ５００  ｒｅｄは、サブ層Ａの表面上にウェット状態でおよそ３マイクロメーターの厚みで塗られて、コーティングされたフイルムは、３０秒間１５０℃で従来のオーブン乾燥した。その後、テープ剥離試験が、（３Ｍ６１０）テープを用いて実行された。インク接着性は以下のようになった。
０−１０％剥離；たいへん良好、
１０％−２０％剥離;良好、
２０％−３０％剥離；十分、
３０％超剥離; 悪。
【００５２】
実施例１
表１で一覧されているように、ポリエステルペレットが、表２で表わされたブレンド比にしたがって混合され、ベント式の二つのスクリューを有した押出機を用いて押し出され、そしてサブ層（Ａ）のために濾過された。表１で一覧されたペレットは表２で表わされたブレンド比にしたがって混合され、乾燥され、押し出され、そしてコア層（Ｂ）のために濾過された。これらの融解ストリームは、長方形の接合ゾーンに注入されて二つの層の共押出（Ａ）／（Ｂ）構造部に積層された。結果物のカーテンは、キャスティングドラム上で急冷され、ローラーストレッチャーを用いて流れ方向（ＭＤ方向）に向けられ、その後反対方向に向けられ、そして表３で一覧されている温度でチェーン駆動ストレッチャーを利用して熱セットされ、最後に巻き上げられた。二軸配向したポリエステルフイルムは、表３で示された厚みを有し、好ましい光学的特性、好ましい滑らかな層（Ａ）の表面及び表３に一覧されているインクに対するたいへん良好な接着性を有した。フイルムの生産中に、生産方法の問題は発生せず、途中の中断もなく容易にフイルムを巻きつけ付けることが可能であった。
【００５３】
実施例２及び３
二軸配向したポリエステルフイルムは、表２のブレンド比と条件にしたがって、実施例１で述べられたのと同様な方法で生産された。そのフイルムは、表３で示された厚みを有し、好ましい光学的特性、好ましい滑らかな層（Ａ）の表面及び表３に一覧されているインクに対するたいへん良好な接着性を有した。表３で示されるように、転移温度丁度下の熱セット温度において、たった２．８℃（５°Ｆ）の違いによって光沢度及びヘイズにおいて大きな違いが出て、それらの各々に関して好ましい範囲が存在した。フイルムの生産中に、生産方法の問題は発生せず、途中の中断もなく容易にフイルムを巻きつけ付けることが可能であった。
【００５４】
実施例４及び５
二軸配向したポリエステルフイルムは、表２のブレンド比と条件にしたがって、実施例１で述べられたのと同様な方法で生産された。そのフイルムは、表３で示された厚みを有し、好ましい光学的特性、好ましい滑らかな層（Ａ）の表面及び表３に一覧されているインクに対する良好な接着性を有した。フイルムの生産中に、生産方法の問題は発生せず、途中の中断もなく容易にフイルムを巻きつけ付けることが可能であった。
【００５５】
比較例１
二軸配向したポリエステルフイルムは、表２のブレンド比と条件にしたがって、実施例１で述べられたのと同様な方法で生産された。そのフイルムは、表３に一覧されているように、たいへん高いヘイズ値、層（Ａ）の粗い表面及びインクに対する通常の接着性を有した。なぜならば、サブ層（Ａ）のポリマーを融解することに関して、熱セット温度が充分に低くなかったからである。
【００５６】
比較例２
二軸配向したポリエステルフイルムは、表２に示されるブレンド比と条件にしたがって、実施例１で述べられたのと同様な方法で生産された。フイルムは、表３で一覧されているように、高い光沢値を示した。なぜならば、サブ層（Ａ）のポリマーのあまりにも多くの量を融解することに関して、熱セット温度が高すぎたからである。
【００５７】
比較例３、４及び５
二軸配向したポリエステルフイルムは、表２に示されるブレンド比と条件にしたがって、実施例１で述べられたのと同様な方法で生産された。そのフイルムは比較的ヘイズ値と光沢値を有した。フイルムのＴＬＴが低ければ低いほど、インクに対する接着性が悪かった。そして、多くの中断が発生したので、フイルムを容易に巻くことができないという生産方法の問題が発生した。なぜならば、フイルムはＰＥＴのみを含み、高い結晶性を有したからである。
【００５８】
実施例の要約は、下記表１から３に示される。
【表１】
2010509103.tif 000003
【００５９】
【表２】
2010509103.tif 000004
【００６０】
【表３】
2010509103.tif 000005
【００６１】
この出願は、明細書等と図面中において幾つかの数値範囲を開示する。正確な限定範囲が明細書等に逐語的に述べられていないが、その開示された数値範囲は、その開示された範囲内についての任意の範囲と値をサポートする意図がある。なぜならば、本発明は開示された数値範囲の全範囲にわたって実施することが可能だからである。また、この出願で述べられる全ての数値及び数値範囲は、必然的に概算的になることを理解されたい。
【００６２】
上記の内容は、当該技術における当業者が本発明に関して生産し、使用することを可能するために述べられており、特定の適用とその適用要件との関連で提供される。好ましい実施態様に対する様々な変形例は、当該技術分野の当業者にとっては容易に理解できるであろう。そして、ここにおいて画定される包括的な原理は、本発明の精神と範囲を逸脱しなければ、他の実施態様と用途に適用されてよい。このように、この発明は、示された実施態様に限定する意図はないが、ここにおいて開示される原理と特徴に対応する最も広い範囲に一致するべきである。最後に、この出願において引用される特許公報と公開公報の完全なる開示内容は、引用してこの出願において援用される。
【図１】
2010509103.tif 000006
【図２】
2010509103.tif 000007
【国際調査報告】
2010509103.tif 000008